FR 2673769 A1 19920911 FR 9102715 A 19910307 MATERIAUX POLYMERIQUES A CONDUCTION IONIQUE La présente invention concerne des matériaux polymériques à conduction ionique, leur préparation et leur utilisation comme électrolyte solide. Les sels métalliques MXn dans lesquels M représente un cation métallique et X représente un anion monovalent, forment des complexes avec certains polymères solvatants, en particulier ceux incorporant des séquences de type polyéther (par exemple le poly(éthylène oxyde) PEO, le poly(propylène oxyde) PPO, le poly(bis -méthoxy-oligooxyéthylène-phosphazène) MEnP ou les polyamines (PEl). Ces matériaux possèdent, dans une plage de température et de concentration en sel déterminée, une conduction ionique qui peut être utilisée pour la réalisation de systèmes électrochimiques, en particulier des accumulateurs (Brevet Européen N 13199). La conductivité ionique de ces complexes dépend du degré de dissociation du sel MXn et les valeurs les plus élevées pour une espèce M donnée sont obtenues avec des anions X- pour lesquels la charge négative est délocalisée et qui ne possèdent aucun caractère complexant. Cependant la mobilité des cations M"+ dans ce milieu macromoléculaire dépend de la vitesse d'échange des ligands incorporés à la trame macromoléculaire, sous forme d'unités de solvatation, autour de ces cations. Pour n > 1 et/ou pour les éléments de transition, cette cinétique est lente et entraîne en général des valeurs faibles ou nulle du nombre de transport cationique dans ces matériaux.En particulier, il est donc difficile d'effectuer des réactions électrochimiques impliquant un apport réversible à l'électrode de l'espèce M+" (dépôt métalligue-dissolution, insertion...). La présente invention a pour but de remédier à ces inconvénients en fournissant des matériaux du type polymère-sel dans lesquels le transport de l'espèce M est indépendant de la dissociation du sel MXn en anions et cations M+". Les matériaux à conduction ionique de la présente invention, constitués par une solution solide d'un ou plusieurs sels dans un polymère, sont caractérisés en ce que le transport et la mobilité d'un cation métallique M"+ ayant la valence n, 1 # n # 5, sont assurés par au moins un anion complexe, correspondant à la formule générale [ MZY ] P-formé entre un ligand anionique Z-, un ligand anionique Y- et le cation Mn+, avec 1 Parmi les matériaux à conduction ionique de la présente invention, on peut citer les complexes polymères représentés par la formule globale Poly(u.s.)u A(MxZzYy) dans laquelle - A est un cation de valence p susceptible d'être faci lement solvaté par le polymère, avec p=l, 2 ou 3 - (u.s.) désigne l'unité de solvatation du polymère - u représente le nombre d'unités de solvatation portées par la trame polymère assurant la solvatation d'un cation A. - x, y et z sont tels que la relation z + y - nx = p soit satisfaite et qu'ils permettent la coexistence en quantités finies, de l'anion complexe [ MZnYp ] P- et d'une espèce choisie dans le groupe constitué par l'anion Z~ l'anion Y-, l'anion complexe [ MZnYp+i ] neutre MZn. Le transport de l'espèce Mn+ est donc assuré par diffusion du complexe anionique [ MZnYp ] P jusqu'à l'électrode. A l'électrode, le complexe perd du métal M qui se dépose sur l'électrode. Parallèlement, l'anion complexe est reformé à partir de MZn ou bien sa charge est augmentée, ou bien le ligand Y- et/ou le ligand Z- sont libérés par désolvatation des anions complexes. L'anion complexe ayant une charge augmentée ou Y- ou Z- migrent vers l'électrode opposée. Le phénomène s'inverse si le sens du courant est inversé. La mobilité relativement importante des espèces anioniques dans les polymères solvatants permet d'assurer une cinétique rapide pour le mécanisme précité. Le cation A susceptible d'être facilement solvaté par le polymère peut être choisi parmi les métaux alcalins, les métaux alcalino-terreux, le lanthane, les radicaux ammonium quaternaire, les radicaux amidinium, les radicaux guanidinium. Parmi les groupes ammonium quaternaire, on peut citer ceux qui répondent à la formule NH(4j)Rj+. Parmi les groupes amidinium, on peut citer ceux qui répondent à la formule RC(NH2.JRJ)2+. Parmi les groupes guanidinium, on peut citer ceux qui répondent à la formule C(NH2.jRj)3+. Dans tous les cas, R peut être l'hydrogène, un groupement alkyle, oxaalkyle ou aryle, et j peut prendre les valeurs entières 0,1 ou 2. Les cations A préférés de l'invention sont ceux qui, en raison de leur rayon ionique élevé, assurent la meilleure dissociation ionique des complexes et pour lesquels le ligand Z ne possède pas de pouvoir complexant. A cet égard, les ions K+, Cs+, NH4+ sont particulièrement préférés. M peut être choisi parmi les métaux dont la valence n est de 1 à 5. Comme exemples, on peut citer les métaux alcalins et les métaux alcalino-terreux ayant un rayon ionique suffisamment petit pour pouvoir être aisément complexés, les métaux de transition et les terres rares. On préfère tout particulièrement Li, Mg, Ca, Sr, Mn, Fe, Ni, Co, Cu(I, II) Ag, Zn, Cd, Al, Sn(II, IV), Bi, Hg, Pb, Y, La. Z et Y~, identiques ou différents, peuvent être choisis parmi: = les halogènes tels que F-, Cl-, Ber~, I-; = les pseudohalogènes répondant à la formule QS- ; = les radicaux RFCO2~, (RFCO) 2N-, (RFCO) 2CQ#, RFCOCQ2#, QCOC (CN) 2#, (RFCO) 2CSO2RF#, (RFCO) 2CSO2NR2 , R- (OCH2CH2) J-CH2COC (CN) ;; = les sulfonamides tels que QN(S02RF)- Q représentant CN, R, RCO, R2NCO, R2NCS, RF, RFCO ou un hétérocycle, RF représentant un radical perhalogénoalkyle ou perhalogénoaryle, R représentant un groupement alkyle, oxaalkyle ou aryle Lorsque M est un cation au moins bivalent, c'est-à-dire n > 2, on peut utiliser pour Z un biradical, par exemple -(RFSO2)NQ'N(SO2RF)-, dans laquelle Q' représente un radical divalent possédant des fonctionalités similaires à celles de Q et RF ayant la signification donnée ci-dessus. Les polymères utilisables pour le matériau de la présente invention sont ceux qui comportent sur la trame polymère, des unités de solvatation qui contiennent au moins un hétéroatome tel que O, N, F, S. Parmi ces polymères, on peut citer ceux pour lesquels l'unité de solvatation de la trame polymère est un groupement éther ou un groupement amine. Lorsque les unités de solvatation sont des groupements éther, la trame polymère peut être constituée par un homo-polymère, co-polymère bloc, un copolymère statistique, un copolymère alterné ou un copolymère de structure peigne de l'oxyde d'éthylène. Lorsqu'il s'agit d'un homopolymère, la trame polymère est avantageusement constituée par du poly(oxyde d'éthylène). Parmi les copolymères, on peut citer un copolymère de l'oxyde d'éthylène avec un éther cyclique choisi parmi l'oxyde de propylène, le méthylglycidyléther, l'allylglycidyléther, le dioxolane. Une autre famille de polymères intéressants est constituée par ceux dont la trame polymère est constituée par un poly [ alcoxy (oligoéthylèneoxy) phosphazène ] , par un poly [ alcoxyoligo- éthylèneoxy) siloxane ] ou par un poly [ alcoxy (oligoéthylèneoxy) vinyl éther). Les matériaux selon l'invention sont préparés en dissolvant dans un polymère solvatant, un sel AYp et un sel MZn, les proportions respectives des constituants du mélange étant telles que la relation z + y - nx = p soit satisfaite et qu'elles permettent la coexistence en quantités finies, de l'anion complexe [ MZnYp ] P- et d'une espèce choisie dans le groupe constitué par l'anion Z~, l'anion Y~, l'anion complexe [ MZnYp+î ] (P+1)# et l'espèce neutre MZn. La dissolution du sel dans le polymère peut être effectuée en dissolvant les sels et le polymère dans un solvant liquide commun, puis en évaporant le dit solvant. Suivant les constituants utilisés, on obtient soit une matière plastique filmogène, soit une matière visqueuse. Le polymère peut être réticulé. Si on utilise un polymère préréticulé, le composé ionique est dissous dans un solvant, le polymère pré-réticulé est imprégné par la solution obtenue, puis le solvant est éliminé. Le polymère peut également être réticulé in situ. La réticulation de la trame polymère peut être effectuée, par exemple par action d'une source de radicaux libres, de rayonnements ionisants ou d'un acide au sens de Lewis. La trame polymère peut également être réticulée par polycondensation d'un oligo(oxyde d'éthylène) di- ou trifonctionnel, dont les extrémités sont des fonctions alcool ou amine, sur un isocyanate de fonctionnalité au moins égale à 2. La dissolution des sels peut également être effectuée en mélangeant à sec le polymère et les sels sous forme de poudre, par exemple dans un broyeur à galets. Le pressage du mélange broyé permet d'obtenir le matériau sous forme de film. Divers additifs peuvent être ajoutés au mélange, pour modifier les propriétés du matériau final. Ainsi, on peut incorporer à la trame polymère un agent plastifiant tel que le carbonate d'éthylène, le carbonate de propylène, la -butyro- lactone, la diméthylformamide, la N-méthylpyrrolidone, les tétraalkylsulfamides, les polyéthylènes glycols de masse comprise entre 200 et 2000 ou leurs éthers méthyliques et, d'une manière générale, les dérivés de molécules polaires de faible volatilité. La proportion de ces additifs peut aller de 1 à 90% de la masse totale. On peut également ajouter un ou plusieurs sels d'un anion qui ne peut constituer un ligand du cation M, par exemple pour augmenter la conductivité du matériau ou pour augmenter son caractère amorphe. Parmi ces sels, on peut citer les sels AX, A ayant la signification donnée ci-dessus, X étant un anion délocalisé tel que le perchlorate, le trifluorométhanesulfonate, le bis trifluorométhanesulfonylimidure. L'obtention du matériau selon l'invention sous forme de film est particulièrement avantageuse pour certaines applications. Les matériaux de la présente invention peuvent être utilisés pour des générateurs électrochimiques. De tels générateurs comportent une électrode négative "source" du métal M à un haut potentiel chimique, une électrode positive ou "puits" établissant un bas potentiel chimique de M, les deux électrodes étant en contact par l'intermédiaire d'un électrolyte polymère constitué par un matériau selon l'invention. Avantageusement, l'une au moins des électrodes a une structure composite incluant le matériau électrochimiquement actif, un matériau conducteur électronique et le matériau selon la présente invention. Le matériau conducteur électronique peut être le graphite ou un noir de carbone, particulièrement le noir d'acétylène. L'électrode négative est constituée de préférence par du zinc métallique, du magnésium métallique, du lithium métallique ou l'un de ses alliages, du calcium ou de l'aluminium. Les matériaux de la présente invention peuvent également être utilisés pour un système électrochimique permettant d'agir sur la transmission de la lumière. Un tel système comprend une contre-électrode, un électrolyte constitué par un matériau selon l'invention et une électrode transparente. Cette électrode peut servir de substrat pour le dépôt électrochimique de M ou de support à une couche électrochrome. Dans un tel système, la contre-électrode est formée par une grille du métal M, éventuellement déposé sur un support transparent. Elle peut aussi être constituée par un matériau électroactif déposé sur un support transparent, le matériau électroactif étant choisi parmi ceux qui ne subissent pas de variation de couleur lors de la réaction électrochimique, ou parmi ceux qui présentent une variation de couleurs concomitante à celle de l'électrode transparente.Le métal M est avantageusement choisi parmi le cuivre, le zinc, le nickel, l'étain, le plomb. Les matériaux de la présente invention sont décrits plus en détails dans les exemples suivants, donnés à titre illustratif, non limitatif. Exemple 1 792 mg de poly(oxyde d'éthylène) PEO de masse 5.106 g/mole, 166 mg d'iodure de potassium et 19 mg d'iodure de cuivre sont dissous sous agitation dans 30 ml d'acétonitrile. La solution homogène obtenue est versée dans un anneau de verre de 5 cm de diamètre, posé sur une plaque de PTFE. Après évaporation du solvant, on obtient un film élastique de couleur jaune d'environ 25 ym d'épaisseur. La variation de la conductivité ionique de ce matériau en fonction de la température est représentée sur la figure 1, lors d'une montée en température (courbe a) et lors d'un refroidissement (courbe b). Exemple 2 3,96 g de poly(oxyde d'éthylène) PEO de masse 9.105 g/mole, 745 mg de chlorure de potassium et 1,09 g de chlorure de zinc sont dissous sous agitation dans 25 ml de formiate de méthyle. La solution homogène obtenue, qui contient les anions complexes ZnC13- et ZnC142-, est épandue à l'aide d'un gabarit sur une plaque de polypropylène. Après évaporation du solvant, on obtient un film élastique transparent d'environ 100 ym d'épaisseur. La variation de la conductivité ionique de ce matériau en fonction de la température est représentée sur la figure 2 lors d'un refroidissement (courbe a) et lors d'une montée en température (courbe b). Exemple 3 2,83 g de poly(méthoxy-éthoxy-éthoxyphosphazène préparé selon la méthode décrite par : H.R. Allcock, P.E. Austin, T.X. Neenan, J.T. Sisko, P.M. Blonsky & D.F. Shriver, Macromolecules 19, 1508 (1986), 382 mg de chlorure de guanidinium et 272 mg de chlorure de zinc sont dissous sous agitation dans 20 ml d'acétone. La solution homogène obtenue est évaporée. On obtient un matériau très visqueux transparent. La conductivité, mesurée à 22 C, est supérieure à 5.10-5 (Qcm)-l. Exemple 4 2,1 g de polyéthylène glycol 400-co-oxyméthylène de masse ~ 105 g/mole ont été préparés selon la méthode décrite dans C.V. Nicholas, D.J. Wilson, C. Booth & R.J.M. Giles Brit. Polym. J. 20 289 (1988). 760 mg de trifluoroacétate de potassium et 1,16 g de trifluoroacétate de zinc sont dissous sous agitation dans 20 ml d'acétonitrile. La solution homogène obtenue, qui contient les ions CF3CO2 et [ (CF3CO2)3Zn ] #, est évaporée dans les conditions de l'exemple 1. On obtient un film transparent très collant. La conductivité mesurée à 22 C est supérieure à 7.10-5 (0cm)-1. Exemple 5 5,28 g de poly(oxyde d'éthylène) PEO de masse 5.106 g/mole, 1,03 g de bromure de sodium et 1,33 g de bromure d'aluminium anhydre sont mélangés à sec dans un broyeur à boulets de zircone. La poudre obtenue est pressée à 800C sous 400 bars dans un moule étanche on obtient un film blanc semicristallin d'environ 50 mm d'épaisseur qui est conservé dans une boîte à gants sous atmosphère sèche ( Exemple 6 4 g de poly(oxyde d'éthylène) PEO triol de masse 3080 g/mole de la firme Daiichi Kogyo Seiyaku Co, 372 mg de chlorure de potassium et 552 mg de chlorure de cobalt anhydre sont mélangés avec 4 ml d'acétonitrile. Après dissolution, on ajoute 327 mg d'hexaméthylène di-isocyanate et une goutte de dilaurate de dibutylétain (catalyseur). La solution bleue obtenue est coulée dans un moule formé par deux plaques de polypropylène séparées de 0,8 mm et d'un joint sur 3 cotés. Après 72 heures, le réseau polymère obtenu par la réaction de polycondensation est démoulé et l'acétonitrile est évaporé dans un courant d'azote sec.On obtient une membrane élastique qui a de très bonnes propriétés mécaniques et dont la conductivité est, à 50 C, de 3.10-5 ((2cm)#1, dans laquelle coexistent les ions CoC13' et CoCl42#. Exemple 7 Le sel de césium de la bis(trifluoroacétyl)imide est préparé par réaction de (CF3CO)zNH sur un excès de carbonate de césium dans l'acétonitrile. Après évaporation, le sel est extrait par le formiate de méthyle et cristallisé. A 5,11 g du sel de césium en solution dans 20 ml de tétrahydrofurane, on ajoute 423 mg de chlorure de lithium anhydre ; il se forme un précipité de CsCl qui est séparé par centrifugation. 10 mu de la solution surnageante sont ajoutés à 6,6 g d'un terpolymère d'oxyde d'éthylène (80%), de mêthyl-glycidyl éther (15%) et d'allyl-glycidyl éther (5%) de masse Mw - 2,5.105 en solution dans l'acétonitrile. A la solution est ajouté 1% en poids par rapport au polymère de peroxyde de benzoyle.Un film de complexe polymère-sel, qui contient un mélange de (CF3CO)2N et de [ (CF3CO)2N#Li ] #, est épandu à l'aide d'un gabarit pour correspondre à une épaisseur de 40 ym après évaporation du solvant. Le film sec est chauffé sous atmosphère d'argon sec à 800C pendant 3h. Il se produit une réticulation des chaînes du polymère par les doubles liaisons du groupement allyle, amorcée par le peroxyde. Le film obtenu a d'excellentes propriétés mécaniques et sa conductivité est de 7. 10-5 (Qcm) -1 à 26 C. Exemple 8 484 mg de poly(oxyde d'éthylène) PEO de masse 5.106 g/mole, 246 mg de trifluoroacétate de césium et 71 mg de trifluoroacétate de nickel sont dissous sous agitation dans 15 ml d'acétonitrile. La formation du complexe Ni(CF3Co2)3- est mise en évidence par sa coloration verte intense. La solution homogène obtenue est versée dans un anneau de verre de 4 cm de diamètre posé sur une plaque de PTFE. Après évaporation du solvant, on obtient un film élastique d'environ 25 ym d'épaisseur. Exemple 9 1,4 g de poly(méthoxy-éthoxy-éthoxy)phosphazène préparé selon la méthode décrite par : H.R. Allcock, P.E. Austin, T.X. Neenan, J.T. Sisko,, P.M. Blonsky & D.F. Shriver, Macromolecules 19, 1508 (1986), 378 mg de chlorure d'étain anhydre et 168 mg de bromure de césium sont dissous sous agitation dans 20 ml de formiate de méthyle. La solution homogène obtenue est évaporée. On obtient un matériau très visqueux transparent qui contient 1'anion SnClzBr' et le sel neutre SnCl2 solvaté par le polymère. La conductivité mesurée à 220C est supérieure à 5. 10-5 (#cm) -1 Exemple 10 900 mg de copolymère de l'exemple 7, 152 mg de trifluoroacétate de potassium, 125 mg de trifluoroacétate de magnésium et 20 mg d'acide azobis(cyanovalérique) sont dissous dans 10 ml d'acétonitrile. L'évaporation de la solution dans un anneau de verre sur PTFE et un chauffage sous argon à 800C produisent un film élastique dont la conductivité est de 5.10-4 (Qcm)-1 à 55 C. Dans ce matériau coexistent les sels K+CF3CO2- et K+ [ (CF3CO2)3Mg ] ~. Exemple 11 440 mg de poly(oxyde d'éthylène) PEO de masse 5.106 g/mole, 660 mg de bis(trifluoroacétyl imidure) de magnésium et 152 mg de fluorure de césium sont dissous sous agitation dans 15 ml d'acétonitrile. Cette composition correspond à le coexistence des complexes {Mg[(CF3CO)2N]2}2F- et Mg[((CF3CO)2N]2F-. La solution homogène obtenue est versée dans un anneau de verre de diamètre 4 cm posé sur une plaque de PTFE. Après évaporation du solvant, on obtient un film élastique d'environ 25 ym d'épaisseur. Exemple 12 Le composé CH3OCH2CH2NH(SOzCF3) est préparé par réaction du trifluorométhane-sulfonyl imidazole sur la méthoxyéthylamine. Le composé est distillé sous pression réduite après acidification par l'acide chlorhydrique. A 1,2 g de ce composé sont ajoutés 2 ml d'une solution 0,5M de méthyl carbonate de magnésium dans le méthanol et 277 mg de carbonate de potassium. La solution résultante est filtrée et évaporée. 342 mg de complexe et 396 mg de poly(oxyde d'éthylène) de masse Mw - 5.106 sont dissous dans 20 ml d'acétonitrile. Le mélange homogène est versé dans un anneau de verre posé sur une plaque de PTFE poli. Après évaporation, on obtient un film de 55 ym d'épaisseur dont la conductivité à 600C est de 4. 10-4 (#cm)-1. Exemple 13 L'acide 2-méthoxytétrafluoropropionique est préparé selon la méthode décrite dans J. Org. Chem 31 2312, (1966) à partir de l'oxyde d'hexafluoropropène. 5,25 g de cet acide sont traités par 3,5 g dlhydrogénocarbonate de potassium dans 10 ml d'eau. Après réaction, l'eau est évaporée sous pression réduite et le résidu solide est extrait par 20 ml de formiate de méthyle. Après évaporation de la solution organique on obtient le sel K [ CH3OCF(CF3)CO2 ] . 4,26 g de ce sel sont dissous dans 15 ml d'acétonitrile et on ajoute 300 mg de chlorure de magnésium anhydre. Le précipité. de KC1 est éliminé par centrifugation et la solution surnageante est mélangée à 15 g de poly(oxyde d'éthylène) de masse 9.105 dans 200ml d'acétonitrile.La solution est dégazée et coulée sur une plaque de verre. Après évaporation et séchage, on obtient un film de 70 ym d'épaisseur dont la conductivité à 80oC est de 2. 10-3 (Qcm)-1. Exemple 14 L'acide trifluoroacétyle tétronique est préparé en condensant le chlorure de trifluoroacétyle sur le sel de potassium de l'acide tétronique en présence de pyridine. A 2,24 g du sel de potassium de l'acide trifluoroacétyle tétrolique dans 20 ml d'acétonitrile sont ajoutés 105 mg de chlorure de lithium anhydre. Le précipité de chlorure de potassium est séparé, puis la solution surnageante est mélangée à 3,3 g de polyéthylène glycol 400-co-oxyméthylène de masse = g/mole dans 30 ml de tétrahydrofurane. Le polymère a été préparé selon la méthode décrite dans : C.V. Nicholas, D.J. Wilson, C. Booth & R.J.M. Giles Brit. Polym. J. 20 289 (1988). La solution est dégazée et coulée sur une plaque de verre. Après évaporation et séchage, on obtient un film de 95 ym d'épaisseur dont la conductivité à 68 C est de 9.10-4 (Qcm)~1. Exemple 15 On a reproduit le mode opératoire de l'exemple 14 en remplaçant l'acide trifluoroacétyle tétronique successivement par chacun des acides suivants La conductivité des films obtenus était supérieure à 10-4 (Qcm)-1 à 70 C. Exemple 16 Le sel K+CH3-OCH2COC(CN)2# est préparé par action du chlorure de méthoxyacétyle sur le dérivé potassique du malononitrile K+HC(CN)2 dans la pyridine, puis traitement par le carbonate de potassium. A 1,76 g de ce sel dans 10 ml d'acétonitrile sont ajoutés 430 mg de chlorure d'europium anhydre. Le précipité de KC1 est éliminé par centrifugation et on ajoute 2,2 g de copolymère statistique oxyde d'éthylène (80%) méthyl-glycidyl éther (20%). Après évaporation, on obtient dans les conditions de l'exemple 1, un film d'électrolyte polymère contenant le métal de terre rare sous forme de complexe anionique EuZ3- avec Z = CH3-OCH2COC(CN)2. Exemple 17 Un générateur électrochimique secondaire comporte une électrode négative constituée par une feuille de zinc de 20 ym d'épaisseur, découpée sous forme d'un disque de 3 cm de diamètre; un électrolyte constitué par le matériau polymère selon l'exemple 2 ; une électrode positive ayant une structure de composite obtenu par évaporation d'une suspension contenant 580 mg du matériau de l'électrolyte, 965 mg de poly dimercaptothiadiazole de formule et 150 mg de noir d'acétylène. L'ensemble forme un film de 125 ym d'épaisseur sur un collecteur en polypropylène (12 ym) métallisé par une couche de molybdène d'environ 200 nm. L'ensemble est découpé au même diamètre. Les trois éléments sont pressés ensemble à 90 C sous l,96.105Pa (2 kg/cm2). A 70 C, la f.e.m. de la batterie ainsi constituée est de 1,15 Volts et sa capacité sous 50 iÀ/cm2 jusqu'à la tension de coupure de 0,8 V est de 8 C/cm2. Ce générateur est rechargeable Exemple 18 Un générateur secondaire est fabriqué avec la chaîne électrochimique suivante Mg électrolyte : matériau composite / fluorure de selon l'invention graphite - électrolyte avec M = Mg noir d'acétylène L'électrolyte est celui décrit à l'exemple 11.La composition de l'électrode positive correspond à 42% v/v d'électrolyte, 8% v/v de noir d'acétylène et 50% v/v de fluorure de graphite CFX (x - 1). Le matériau composite dilué dans l'acétonitrile est épandu sur une feuille de cuivre de 8 ym de manière à former une couche d'environ 80 Zm d'épaisseur. L'électrode négative est une feuille de 20 ym. La tension de la batterie après assemblage par laminage des éléments à 80 C est de 2,5 V et la capacité pour un débit de 300 pA/cmZ est de 7 mAh/cm2. Exemple 19 Un générateur électrochimique comprend une électrode négative constitué d'une feuille de lithium de 25 ym d'épaisseur, d'un électrolyte préparé selon l'exemple 7 et d'une électrode composite dont le matériau actif est l'oxyde de vanadium V2O5 (55% v/v), de noir d'acétylène (6% v/v) et du même électrolyte. L'épaisseur de l'électrode positive est de 45 ym. La capacité est de 8 Coulombs/cm2 pour une tension de coupure de 2,2 Volts. Exemple 20 Un dispositif de vitrage à transmission variable est construit de la manière suivante: sur une plaque de verre recouverte d'une couche d'oxyde d'indium dopé (ITO) de manière à obtenir une résistance de 10 Q carré, on dépose une couche de l'électrolyte polymère décrit à l'exemple 1. La contre électrode est formée par un dépôt de 1 ym de cuivre métallique sur une autre plaque de verre de taille semblable.La couche continue est transformée par photogravure en une grille à mailles carrées de 15 ym de coté et d'épaisseur 2 ym. L'assemblage a lieu sous vide à 80 C avec l'application d'une force mécanique de 4,9.105 Pa (5 kg/cm2). Par application d'une tension de 1 Volt entre la grille métallique et la couche d'ITO (pôle-), on observe l'apparition d'un dépôt réfléchissant de cuivre. Par inversion des polarités, la transparence du système est rétablie en quelques secondes. Exemple 21 Un dispositif flexible à transmission optique contrôlée électriquement est construit de la manière suivante : sur un film de poly(éthylène téréphtalate) (PET) recouvert par pulvérisation cathodique d'une couche d'oxyde d'étain dopé au fluor (SnOz/F) de manière à obtenir une résistance de 50 Carré, on dépose une couche de l'électrolyte polymère décrit à l'exemple 9. La contre électrode est formé par un dépôt de 1 ym d'étain métallique sur un film de PET. La couche continue est transformée par photogravure en une grille à mailles carrées de 15 ym de coté et d'épaisseur 2 ym. L'assemblage a lieu sous vide à 80 C par laminage des éléments. Par application d'une tension de 0,8 Volt entre la grille métallique et la couche d'ITO (pôle-), on observe l'apparition d'un dépôt réfléchissant d'étain. Par inversion des polarité, la transparence du système est rétablie en - 1 minute. REVENDICATIONS 1) Matériau à conduction ionique constitué par une solution solide d'un ou plusieurs sels dans un polymère, caracterisé en ce que le transport et la mobilité d'un cation métal lique Mn+ ayant la valence n au cours d'une réaction électrochimique sont assurés par au moins un anion complexe correspondant à la formule générale [ MZnYp ] P-, formé entre un ligand anionique Z~, un ligand anionique Y et le cation M"+, n étant un nombre entier > 1 et 1 I p I 3. 2) Matériau selon la revendication 1, caractérisé en ce que le complexe polymère est représenté par la formule globale Poly(u.s.)# A(MxZzYy) dans laquelle - A est un cation de valence p susceptible d'être facilement solvaté par le polymère, avec p=l ou 2; - (u.s.) désigne l'unité de solvatation du polymère; - u représente le nombre d'unités de solvatation por tées par la trame macromoléculaire nécessaires pour solvater un cation A;; - x, y et z sont tels que la relation z + y - nx = p soit satisfaite et qu'ils permettent la coexistence en quantités finies, de l'anion complexe EMZnYp ] P et d'une espèce choisie dans le groupe constitué par 1'anion Z~, 1'anion Y~, l'anion complexe [ MZnYp+1 ] (P+1) l'anion complexe [ MZn+1Yp ] (P+1)- et l'espèce neutre MZn 3) Matériau selon l'une quelconque des revendications 1 à 2, caractérisé en ce que le cation A est choisi parmi les métaux alcalins, les métaux alcalino-terreux, les radicaux ammonium quaternaire répondant à la formule NH(4j)Rj+, les radicaux amidinium répondant à la formule RC(NH2-JRJ)2+, les radicaux guanidinium répond à la formule C(NH2jRj)3+, avec j = 0, 1 ou 2, R étant choisi parmi l'hydrogène, un groupement alkyle, oxaalkyle ou aryle. 4) Matériau selon la revendication 3, caractérisé en ce que le cation A est choisi parmi Cs+, K+, Sr+, Ba++ ou NH4+. 5) Matériau selon l'une quelconque des revendications 1 à 4, caractérisé en ce que le cation M"+ est un cation dérivé d'un élément choisi parmi Li, Mg, Ca, Sr, Mn, Fe, Ni, Co, Cu(I), Cu(II), Ag, Zn, Cd, Al, Sn(II), Sn(IV), Bi, Hg, Pb, Y et les terres rares. 6) Matériau selon l'une quelconque des revendications 1 à 5, caractérisé en ce que Z- et Y', identiques ou différents, sont choisis parmi: = les halogènes tels que F-, C1-, Br-, I-; = les pseudohalogènes répondant à la formule QS les radicaux RFCO2~, (RFCO) 2N#, (RFCO) 2CQ , RFCOCQ2 QCOC (CN) 2-, (RFCO) 2CSQRF#, (RFCO) 2CSo2NR2-, R- (OCH2CH2) j#CH2COC (CN) 2#; = les sulfonamides QN(SO2RF) ;; Q représentant CN, R, RCO, R2NCO, R2NCS, RF, RFCO ou un hétérocycle, RF représentant un radical perhalogénoalkyle ou perhalogénoaryle, R représentant un radical alkyle, oxaalkyle ou aryle. 7) Matériau selon l'une quelconque des revendications 1 à 5, caractérisé en ce que M est un cation au moins bivalent, c'est-à-dire n > 2, et Z est choisi parmi les biradicaux répondant à la formule -(RFSO2)NQ'N(SO2RF)-, dans laquelle Q' représente un radical bivalent portant au moins une fonction choisie parmi CN, R, RCO, R2NCO, R2NCS, RF, RFCO ou un hétérocycle, RF représentant un radical perhalogénoalkyle ou perhalogenoaryle, R représentant un radical alkyle, oxaalkyle ou aryle. 8) Matériau selon l'une quelconque des revendications 1 à 7, caractérisé en ce que l'unité de solvatation de la trame polymère contient au moins un hétéroatome choisi parmi O, N, F et S. 9) Matériau selon la revendication 8, caractérisé en ce que l'unité de solvatation de la trame polymère est un groupement éther ou un groupement amine. 10) Matériau selon la revendication 9, caractérisé en ce que la trame polymère est constituée par un homo-polymère, un copolymère bloc, un copolymère statistique, un copolymère alterné ou un copolymère de structure peigne de l'oxyde d'ethy lène. 11) Matériau selon l'une quelconque des revendications 9 ou 10, caractérisé en ce que la trame polymère est constituée par un copolymère de l'oxyde d'éthylène avec un éther cyclique choisi parmi l'oxyde de propylène, le méthylglycidyléther, l'allylglycidyléther, le dioxolane, ou par un poly [ alcoxy(oligo éthylèneoxy) phosphazène ] ou par un poly [ alcoxy (oligoéthylène oxy)siloxane ] ou par un poly [ alcoxy(oligoéthylèneoxy)vinyl éther 12) Matériau selon l'une quelconque des revendications 1 à 11, caractérisé en ce qu'il contient des additifs choisis parmi les sels d'anions qui ne peuvent constitués un ligand pour l'ion Mn+ et les agents plastifiants. 13) Procédé de préparation d'un matériau selon l'une quelconque des revendications 1 à 12, caractérisé en ce qu'un sel AYp et un sel MZn sont dissous dans un polymère solvatant, dans des proportions telles que la relation z + y - nx = p soit satisfaite et qu'elles permettent la coexistence en quantités finies, de 1'anion complexe [ MZnYp### et d'une espèce choisie dans le groupe constitué par l'anion Z~, l'anion Y~, l'anion complexe [ MZnYp+î ] (P+1)# et l'espèce neutre MZn. 14) Procédé selon la revendication 13, caractérisé en ce que les sels et le polymère sont dissous dans un solvant liquide commun qui est ensuite évaporé. 15) Procédé selon la revendication 14, caractérisé en ce que le polymère est réticulé in situ. 16) Procédé selon la revendication 13, caractérisé en ce que le polymère est pré-réticulé et imprégné par une solution de sel dans un solvant organique, le solvant étant éliminé après l'imprégnation. 17) Procédé selon l'une quelconque des revendications 15 ou 16, caractérisé en ce que la trame polymère est réticulée par action d'une source de radicaux libres, de rayonnements ionisants ou d'un acide au sens de Lewis. 18) Procédé selon l'une quelconque des revendications 15 ou 16, caractérisé en ce que la trame polymère est réticulée par polycondensation d'un oligo(oxyde d'éthylène) di- ou tri fonctionnel, dont les extrémités sont des fonctions alcool ou amine, sur un isocyanate de fonctionnalité au moins égale à 2. 19) Procédé selon la revendication 13, caractérisé en ce que les sels sont dissous dans le polymère à sec par broyage. 20) Générateur électrochimique, caractérisé en ce qu'il comprend comme électrolyte un matériau selon l'une quelconque des revendications 1 à 12. 21) Générateur selon la revendication 20, caractérisé en ce qu'il comprend une électrode négative "source" du métal M à un haut potentiel chimique, une électrode positive ou "puits" établissant un bas potentiel chimique de M, les deux électrodes étant en contact par l'intermédiaire de l'électrolyte. 22) Générateur électrochimique selon la revendication 19, caractérisé en ce qu'au moins l'une des électrodes a une structure composite incluant un matériau électrochimiquement actif, un matériau conducteur électronique et le matériau constituant l'électrolyte. 23) Générateur électrochimique selon la revendication 22, caractérisé en ce que le matériau conducteur électronique est le graphite ou un noir de carbone. 24) Générateur électrochimique selon l'une quelconque des revendications 20 à 23 caractérisé en ce que le matériau constituant l'électrode négative est choisi parmi le zinc métallique, le magnésium métallique, le lithium métallique ou l'un de ses alliages. 25) Système électrochimique permettant d'agir sur la transmission de la lumière comprenant une contre-électrode, un électrolyte, et une électrode transparente servant de substrat pour le dépôt électrochimique d'un métal M, caractérisé en ce que l'électrolyte est un matériau selon l'une quelconque des revendications 1 à 14. 26) Système électrochimique selon la revendication 25, caractérisé en ce que la contre-électrode est formée par une grille du métal M, éventuellement déposé sur un support transparent. 27) Système électrochimique selon l'une quelconque des revendications 25 ou 26, caractérisé en ce que le métal M est choisi parmi le cuivre, le zinc, le nickel, l'étain et le plomb.